(57)【要約】【課題】歯、義歯、歯茎等の表面に形成された歯垢を簡単、迅速な方法で、かつ有効に除去することができる新規歯垢除去材を提供する。【解決手段】Ａ成分として水溶性有機高分子及びＢ成分としてＡ成分と相溶性のある液状可塑剤を含有する湿潤粘着性組成物を含有する貼付層を少なくとも有することを特徴とする歯垢除去材。【選択図】  なし【特許請求の範囲】
【請求項１】
Ａ成分として水溶性有機高分子及びＢ成分としてＡ成分と相溶性のある液状可塑剤を含有する湿潤粘着性組成物を含有する貼付層を少なくとも有することを特徴とする歯垢除去材。
【請求項２】
該湿潤粘着性組成物が、Ａ成分として、ポリビニルピロリドン、ポリビニルピロリドン−酢酸ビニル共重合体、ポリエチレンオキサイド及びメチルビニルエーテル−無水マレイン酸共重合体のハーフエステルからなる群から選択される少なくとも１種の水溶性有機高分子を含有することを特徴とする請求項１記載の歯垢除去材。
【請求項３】
該湿潤粘着性組成物が、更にＣ成分として充填材を含有することを特徴とする請求項１又は２に記載の歯垢除去材。
【請求項４】
更に、該貼付層を保持する保持層を有する請求項１〜３のいずれかに記載の歯垢除去材。
【請求項５】
ＪＩＳ  Ｐ−８１１７の方法に準じて測定される保持層の通気度が１０秒以下である請求項４記載の歯垢除去材。
【請求項６】
該貼付層が、水又は親水性媒体を２０質量％以下の割合で含有する請求項１〜５のいずれかに記載の歯垢除去材。
【請求項７】
該貼付層上に更に剥離層を有する請求項１〜６のいずれかに記載の歯垢除去材。
【発明の詳細な説明】
【技術分野】
【０００１】
本発明は、湿潤粘着性組成物を用いた歯垢除去材に関し、より詳しくは、水又は親水性媒体によって湿潤状態又は濡れ状態となると粘着性を示す湿潤粘着性組成物を用いて、歯、歯茎又は義歯表面に形成された歯垢、歯石、汚れ等を除去する新規歯垢除去材に関する。
【背景技術】
【０００２】
歯、歯茎又は義歯表面に形成された歯垢や歯石、歯の汚れ等（本発明では特に断らない限り、これらを含めて単に「歯垢」と称する）は、歯肉炎、歯周炎、虫歯の原因となるばかりでなく、不快な口臭の原因となるため、これらの除去は口腔の衛生管理上、非常に重要である。日常的には、歯ブラシに歯磨き剤を併用する方法で歯垢の除去が行われており、近年、ブラシの形状、硬さや使用する歯磨き剤組成物の工夫により、歯垢除去の改善が行われている。しかし、歯垢は、歯や歯茎にべっとりと付着しており、これらの方法では充分に除去できるものではなく、歯磨き後、市販の歯垢染色剤で染色してみると、染色部分が残っており、歯垢が充分に除去されていなかった。
【０００３】
また、歯垢除去する方法として、抗菌作用を有する成分や歯垢を溶解する成分を含有する液状物や固形状の歯垢除去材を用いてうがい等する方法（特許文献１、２参照）、水又は水と圧搾空気とともに研磨剤等を含有する歯垢除去材を噴霧して歯垢を除去する方法（特許文献３参照）、超音波を用いて歯垢を除去する方法（特許文献４参照）等が知られているが、いずれも、歯垢の除去が不充分であったり、歯垢の除去に大がかりな装置が必要である等の課題を有していた。
【特許文献１】特開平６−５６６８７号公報
【特許文献２】特開平９−１４３０４３号公報
【特許文献３】特開平１１−３５４３５号公報
【特許文献４】特開２００１−２３１７９４号公報
【発明の開示】
【発明が解決しようとする課題】
【０００４】
従って、本発明は、歯、義歯、歯茎等の表面に形成された歯垢を簡単、迅速な方法で、かつ有効に除去することができる新規歯垢除去材を提供することにある。
【課題を解決するための手段】
【０００５】
本発明者は種々検討した結果、水溶性有機高分子（Ａ成分）と、該高分子と相溶性のある液状可塑剤（Ｂ成分）とを少なくとも含有する湿潤粘着性組成物を用いることにより、上記課題が解決されることを知見し、本発明を完成した。すなわち、本発明は、下記の構成からなる歯垢除去材である。
【０００６】
（１）Ａ成分として水溶性有機高分子及びＢ成分としてＡ成分と相溶性のある液状可塑剤を含有する湿潤粘着性組成物を含有する貼付層を少なくとも有することを特徴とする歯垢除去材。
（２）該湿潤粘着性組成物が、Ａ成分として、ポリビニルピロリドン、ポリビニルピロリドン−酢酸ビニル共重合体、ポリエチレンオキサイド及びメチルビニルエーテル−無水マレイン酸共重合体のハーフエステルからなる群から選択される少なくとも１種の水溶性有機高分子を含有することを特徴とする上記（１）記載の歯垢除去材。
（３）該湿潤粘着性組成物が、更にＣ成分として充填材を含有することを特徴とする上記（１）又は（２）に記載の歯垢除去材。
【０００７】
（４）更に、該貼付層を保持する保持層を有する上記（１）〜（３）のいずれかに記載の歯垢除去材。
（５）ＪＩＳ  Ｐ−８１１７の方法に準じて測定される保持層の通気度が１０秒以下である上記（４）に記載の歯垢除去材。
（６）該貼付層が、水又は親水性媒体を２０質量％以下の割合で含有する上記（１）〜（５）のいずれかに記載の歯垢除去材。
（７）該貼付層上に更に剥離層を有する上記（１）〜（６）のいずれかに記載の歯垢除去材。
【０００８】
本発明における湿潤粘着性組成物とは、水又は親水性媒体（メチルアルコール、エチルアルコール等）によって湿潤状態又は濡れ状態になったときに粘着性を示す組成物を意味する。該湿潤粘着性組成物を含有する貼付層を有する歯垢除去材は、更に、歯、義歯、歯茎等の被貼付部位（以下、単に「被貼付部位」とも称する）に良好にフィットする貼付性を有し、且つ一定時間の乾燥後に充分な固体状態に変化する皮膜形成能を有することが好ましい。十分な皮膜形成能を有することにより、乾燥工程において歯垢を十分に抱え込む接着強度が得られるとともに、乾燥後に被貼付部位からの剥離が容易となる。
本発明の歯垢除去材は、上記湿潤粘着性組成物を含有する貼付層と該貼付層を保持する保持層を有する貼付材であることが好ましい。
【０００９】
本発明の歯垢除去材は、湿潤粘着性組成物を含有する貼付層を水又は親水性媒体と接触させて湿潤又は濡れ状態とした後に被貼付部位に貼り付けるか、あるいは、該被貼付部位を湿潤又は濡れ状態とした後に該部位に貼付層を貼り付けることにより、粘着状態となった貼付層と被貼付部位とを接着し、一定時間経過後、歯垢除去材を被貼付部位から剥離することにより、被貼付部位に付着していた歯垢を有効に除去することができる。
歯、義歯等の被貼付部位に粘着状態で接着した湿潤粘着性組成物は、時間経過により、接着部位表面から水分が歯垢除去材側に移行ないし乾燥することにより、該粘着部位が歯垢に対して充分な接着強度を有するとともに剥離するに充分な皮膜強度を有する皮膜形成能を有するものである。水分の移行ないし乾燥により貼付層の接着強度及び皮膜強度が充分になった後に歯垢除去材を被貼付部位から剥がすことにより、貼付層に歯垢が接着されているため、被貼付部位表面の歯垢を極めて有効に除去することができる。
【発明の効果】
【００１０】
本発明の湿潤粘着性組成物を含有する歯垢除去材は、水や親水性媒体の存在下で優れた粘着性を示し、粘着後に水分が移行ないし乾燥されて充分な歯垢に対する接着強度を有するとともに、水分の移行ないし乾燥後に充分な機械的強度が得られるので、被貼付部位からの剥離性も良好である。したがって、歯又は義歯、歯茎等の表面に形成された歯垢を簡便かつ有効に除去することができる。
【発明を実施するための最良の形態】
【００１１】
以下、本発明を更に詳細に説明する。
本発明の歯垢除去材が有する貼付層は、水溶性有機高分子（以下、Ａ成分とも称する）及び該Ａ成分と相溶性のある液状可塑剤（以下、Ｂ成分とも称する）を含有する湿潤粘着性組成物を含有するものであれば、特に制限されるものではない。
【００１２】
該湿潤粘着性組成物は、更に充填材（以下、Ｃ成分とも称する）を含有することが好ましい。Ｃ成分を含有させることにより、貼付層が水又は親水性媒体によって湿潤又は濡らされて粘着性とした後に乾燥状態とした際、その機械的強度が向上する。また、Ｃ成分を含有させることにより、貼付後の乾燥所要時間が短縮されるので、貼付層が膜厚であっても乾燥に長時間を要しない。更に、歯垢除去材の製造時も有利である。乾燥所用時間が短縮されるのは、Ｃ成分とＡＢ両成分との界面が水分逸散の通路として機能するためと推察される。
【００１３】
Ａ成分としてはポリビニルピロリドン、ビニルピロリドン−酢酸ビニル共重合体、ポリエチレンオキサイド、メチルビニルエーテル−無水マレイン酸共重合体のハーフエステル（例えば、１価または多価の種々のアルコールにてメチルビニルエーテル−無水マレイン酸共重合体のマレイン酸基をエステル化したものが含まれるが、そのうちでも炭素数２〜１０の1価アルコールのエステル、例えばエチルエステル、ブチルエステルなどが特に好ましい。）、ポリビニルアルコール、ポリアクリル酸および／またはポリアクリル酸塩、アラビアゴム、ローカストビーンガム、グアーガム等の多糖類等が挙げられる。これらは、水または親水性媒体の存在により粘着性が付与される。Ａ成分は１種類のみの使用であってもよくまた２種以上を併用してもよい。これらの中でも、ポリビニルピロリドン、ビニルピロリドン−酢酸ビニル共重合体、ポリエチレンオキサイド、メチルビニルエーテル−無水マレイン酸共重合体のハーフエステルが、貼付層中の水分移行及び乾燥が速いため、より皮膜形成強度が充分になり、歯垢と強固に接着するため、好ましい。
【００１４】
なお、Ａ成分の分子量が過大であると、本発明の湿潤粘着性組成物を含有する貼付層は、水または親水性媒体によって粘着力が充分とならない傾向にあり、好ましくない。一方、分子量が過少であると、たとえＣ成分の混在下にあっても、本発明の湿潤粘着性組成物から得られる貼付層の機械的強度が低下する傾向にあって、貼付後、乾燥した貼付層を被貼付部位から剥離除去する際に貼付層の一部が残留する問題があり、好ましくない。したがって、Ａ成分として、重量平均分子量が５千〜５００万のものを用いることが好ましい。特に、ポリビニルピロリドンおよびビニルピロリドン−酢酸ビニル共重合体からなる群から選ばれた少なくとも１種類を用いる場合、その重量平均分子量が５千〜５００万のもの、特に２万〜１２０万のものが好ましい。ポリエチレンオキサイドの場合、その重量平均分子量が１万〜２００万のもの、特に５万〜１００万のものが好ましい。メチルビニルエーテル−無水マレイン酸共重合体のハーフエステルの場合、その重量平均分子量が５千〜５０万のもの、特に１万〜１０万のものが好ましい。
【００１５】
更に、貼付時に用いた水や親水性媒体の乾燥時間を短縮するとともに、剥離時の痛みをさらに和らげるとの観点から、低分子量ポリマー（例えば、重量平均分子量７０万以下のもの）と、高分子量ポリマー（例えば、重量平均分子量７０万以上のもの）とを混合して用いるのが望ましい。このときの両者の割合は、用いるポリマーの分子量等によるが、高分子量ポリマーと低分子量ポリマーとの質量比が、５：９５〜９５：５であることが好ましい。
【００１６】
Ｂ成分としては、Ａ成分に対して相溶性を有し、溶解して可塑化効果を示す材料であればいずれでもよく、例えばエチレングリコール、ジエチレングリコール、トリエチレングリコール、ヘキサメチレングリコール、その他のポリエチレングリコール類、プロピレングリコール、ジプロピレングリコール、その他のポリプロピレングリコール類、グリセリン、ジグリセリン、その他のポリグリセリン類、１，３−ブチレングリコール、１，４−ブチレングリコール、などのブチレングリコール類、ソルビトール、マンニトールなどの糖アルコール類、ラノリン、レシチン、オリープ油などのグリセライド類などが例示される。Ｂ成分は、１種類のみの使用であってもよくまた２種以上を併用してもよい。
【００１７】
Ｃ成分としては、Ａ成分とＢ成分との混合物に対して、難溶性または不溶性の各種の無機または有機の充填剤が用いられる。無機の充填剤としては、例えばシリカ、アルミナ、酸化亜鉛、酸化チタン、タルク、クレー、カオリン、ガラスなどの無機酸化物乃至複合酸化物類、硫酸バリウム、炭酸カルシウム、ハイドロキシアパタイト、セラミックス、カーボンなどのその他の無機化合物類、金属、合金などの金属類、などが例示される。有機の充填剤としては、例えばセルロース、シルク、ポリエステル、ポリオレフィンなどの繊維形成性有機高分子類、ポリアクリル酸エステル、ポリメタクリル酸エステル、スチレン、その他の有機高分子類、などが例示される。これらの充填剤は、通常粉体状態が好ましく、その平均粒径は０．０１〜５０μｍ、特に０．１〜１０μｍのものが好ましい。Ｃ成分は、１種類のみの使用であってもよくまた２種以上を併用してもよい。
【００１８】
Ａ成分の使用量に対するＢ成分の使用量が過大であると、本発明組成物から得られる貼付層を貼り付けて水分移行および乾燥した後の機械的強度が乏しくなり、逆に過少量であると本発明の組成物から得られる貼付層の柔軟性が乏しくて被貼付部位の形状に良好にフィットし難くなり、好ましくない。また、Ａ成分の使用量に対するＣ成分の使用量が過大であると、本発明の組成物を含有する貼付層の柔軟性が乏しくて被貼付部位の形状に良好にフィットし難くなり、逆に過少量であると本発明の組成物を含有する貼付層を貼り付けて水分移行および乾燥した後の機械的強度の改善効果が乏しく、また貼付後の乾燥所要時間が長くなるため、好ましくない。従って、Ｂ成分の使用量は、Ａ成分１００質量部あたり好ましくは１〜７５質量部、より好ましくは５〜５０質量部である。またＣ成分の使用量は、Ａ成分１００質量部あたり好ましくは１０〜２００質量部、より好ましくは２５〜１００質量部である。
【００１９】
本発明の歯垢除去材は、上記湿潤粘着性組成物を含有する貼付層を少なくとも有する貼付材として使用され、この貼付材は、上記貼付層のみからなるシート状物として使用してもよいし、その片面に該貼付層を保持する保持層を有していてもよい。一般的な取り扱いが容易となるのみならず、貼付材の機械的強度が向上して剥離性能が一層向上する点で、保持層を有することが好ましい。特に、本発明の歯垢除去材の貼付処理・乾燥部位は口内であることが大部分であるため、できるだけ短い乾燥時間での水分の歯垢除去材側への移行過程で充分な皮膜強度に達することが望ましいため、保持層の設定が好ましい。
【００２０】
保持層は、貼付後における貼付層の乾燥速度や貼付前後における柔軟性を阻害することなく機械的強度の向上に寄与する限り、種々の材料からなる種々の構造のものであってよい。構造に関しては、織物、不織物、編み物、紙などの繊維の集合体類、および多孔性フィルム、透湿性フィルムなどのフィルム類等のシート状物が例示される。就中、被貼付部位の曲面になじみ易い適度の伸縮性を有するものが特に好ましい。材料に関しては、ナイロン、ポリエステル、ポリエチレン、ポリプロピレン、ポリウレタン、セルロースなどの合成又は天然の有機高分子類が例示される。
【００２１】
保持層の通気度が不足すると、貼付後の貼付層の乾燥を遅延させ、剥離の際に被貼付部位に剥離残渣を生じる恐れがある。従って、保持層の通気度は、ＪＩＳ  Ｐ−８１１７の方法に準じて測定された値が１０秒以下のものが好ましい。またその厚みは、５〜５００μｍ程度、特に１０〜２００μｍ程度が好ましい。
【００２２】
本発明の貼付材が保持層を有する場合、貼付層が保持層の片面に単純に積層した状態、保持層の片面からその内部に貼付層の組成物の一部が含浸した状態のいずれであってもよい。なお、後者の場合、含浸した貼付層の組成物が保持層の貼付層形成面と反対面にまで及んでいると、貼付層が過度の水または親水性媒体を吸収した場合、保持層の貼付層形成面と反対面がべとついて取り扱いに不都合が生じることがある。従って、この場合、貼付層の組成物の含浸は保持層の反対面に及んでいないことが好ましい。
【００２３】
貼付層は、上記湿潤粘着性組成物を含有するものであり、湿潤粘着性組成物と、水または親水性媒体とからなる塗布液をフィルム等（保持層、剥離層を有する場合には、これらの層）の上に塗布後、乾燥させることにより形成される。本発明の貼付層は、被貼付部位にもともと存在する水分又は被貼付部位に塗布された水若しくは親水性媒体、あるいは使用時に貼付層に付与された水または親水性媒体を吸収して粘着性を示すものであるので、貼付層中の水または親水性媒体の含有量を予め設定しておくことが好ましい。水または親水性媒体の吸収性が良好で、粘着効果を容易に発揮出来る点で、貼付層中の水または親水性媒体の含有量は、２０質量％以下、特に１５質量％以下が好ましい。これらの含有量が２０質量％を超えると、貼付層がペースト状や液状化して、保型性が低下するようになり、保管時のべとつきや取り扱い時の作業性が悪化する傾向があり、好ましくない。
【００２４】
貼付層は、貼付後の水分移行および乾燥による機械的強度が過少であると、その皮膜が弱いために剥離の際に被貼付部位に剥離残渣が生じやすくなる。逆に機械的強度が過大であると、柔軟性が乏しくて被貼付部位の形状に良好にフィットし難く、また剥離の際に痛みを伴うなどの問題が生じ易くなる。また、貼付層は歯垢とはよく接着するが、歯や歯茎とはあまり接着しないことが好ましい。このような性能を有する貼付層は、使用するＡ成分、Ｂ成分、およびＣ成分の種類や物性を考慮しつつ上記に示した配合量の範囲内で試行錯誤して配合量比を決定し、かくして容易に製造する事ができる。
【００２５】
また、使用時に貼付層に付与される水または親水性媒体の量や、被貼付部位にもともと存在する水分又は使用時に被貼付部位に予め付与される水若しくは親水性媒体の量は、使用毎に異なっているので、貼付層はその量を吸収できるだけの厚みを有することが好ましく、具体的には１０〜５００μｍ程度、特に５０〜２５０μｍ程度が好ましい。
【００２６】
本発明の歯垢除去材は、貼付層を衛生的に保存できる点、歯垢除去材を積み重ねたり、ロール状にして保管できる点等から、貼付層上にさらに剥離層が積層されていることが好ましい。剥離層としては、ポリエステル、ポリエチレン、ポリプロピレン、表面をポリマー処理した紙、又はその他のフィルムやシートが例示される。
【００２７】
本発明の歯垢除去は、保持層および剥離層を有している場合には、例えば、以下の方法により製造することができる。
Ａ成分に、Ｂおよび必要に応じてＣ成分を添加し、均一に攪拌した後、粘度・濃度調整のため２０〜７０質量％となるように水または親水性媒体を加えて液状物とする。次いで、剥離層上にこの液状物を乾燥後の厚みが所望の範囲となるような量を塗布し、必要に応じて乾燥させて貼付材を得る。この乾燥条件は、得られた貼付層の水または親水性媒体の含有量が２０質量％以下となるような条件が選択される。
【００２８】
上記の液状物には、必要に応じて歯垢分解剤、化粧料、香料、防黴剤、着色剤、アルコール、薬剤、紫外線吸収剤、あるいはその他貼付材に通常使用される薬剤や添加剤を通常量添加することができる。
【００２９】
得られた歯垢除去材は、任意の形状に裁断され、剥離層を有する場合には使用直前に剥離層を剥離して使用される。また貼付材を保存中に、乾燥により貼付層中の水または親水性媒体の含有量の減少を防止するため、適当な湿度条件下で保存されることが好ましい。
【００３０】
上記の歯垢除去材を使用する際には、貼付前に貼付層に水または親水性媒体を付与して湿潤状態または濡れ状態とした後、被貼付部位に貼り付けるか、あるいは、被貼付部位に予め水または親水性媒体を塗布した後、上記歯垢除去材を、当該被貼付部位に貼り付ける。通常は、歯表面にある水分によって粘着させることができ、不十分な場合は、貼付前に唾液等で歯表面をよく濡らしておくことが望ましい。更に水又は親水性媒体が不足する場合は、貼付前に湿潤粘着性組成物を水又は親水性媒体で濡らしておいてもよい。このとき、水分が多すぎると充分な強度を得るのに時間がかかるので注意が必要である。また、適用する水又は親水性媒体は、通常は口内に適用することから水であることが好ましいが、消毒効果や迅速乾燥の点から、エチルアルコールやメチルアルコール等の親水性媒体を含有させてもよい。
【００３１】
歯、義歯等の被貼付部位に粘着した湿潤粘着性組成物は、時間経過により、粘着部位表面から水分が粘着性組成物側に移行ないし乾燥により、歯垢に対する接着強度や粘着性組成物を剥がす際の皮膜強度が充分となる。この充分な強度は、歯表面から湿潤粘着性組成物内への水分の移行、及び該組成物からの水分の蒸発の一方ないし両者によって発現するので、除去までの時間、少し口を開放気味にして待つことが望ましい。
また、歯垢は歯と歯の間、歯と歯肉境界部分に残存しやすいので、貼付する際には指の爪を利用する等で曲面を念入りに接着させることが望ましい。
接着力が高すぎる場合、反って歯や歯肉を痛める事になるので適切な水分量を含む時間帯に剥がすことが望ましい。もし接着力が高くなり過ぎてしまった場合は貼付材表面に水または親水性媒体を与え接着力を調節することが望ましい。
【実施例】
【００３２】
以下、本発明を実施例および比較例により一層詳細に説明する。以下において％とあるのは、特に断らない限り、全て質量％を意味する。
【００３３】
＜測定方法および評価方法＞
１．貼付層の水分含有率
所定の大きさの貼付層の重量（Ｗ０）を測定し、これを乾燥機にて７５℃で３０分間保存する。その後すぐに重量（Ｗｔ）を測定し、次式により水分含有率を求めた。
水分含有率（％）＝（Ｗ０−Ｗｔ）／Ｗ０×１００
２．貼付層の厚み
ダイヤルゲージを用いて測定した。
３．  保持層の通気度
ＪＩＳ  Ｐ−８１１７に準じて測定した。
４．性能評価試験
歯の中央より半分側を比較例１の歯ブラシにより約２分間磨き口を漱いだ後、反対側半分を下記の実施例１、２、３で製造したのいずれかのシート状貼付材を貼付して約３分経過した後剥がした。次に、歯垢染色液にて歯の染め出しを行い両側の比較を行った。
【００３４】
（実施例１）
重量平均分子量１６万のポリビニルピロリドン５０部、グリセリン６部、酸化チタン０．３１部、二酸化ケイ素３０部および適量の水を混合攪拌して液状物を得た。この液状物を厚さ５０μｍのポリエチレンフィルム上に均一に塗布し、その上に坪量２５ｇ／ｍ２、ＪＩＳ  Ｐ−８１１７による通気度が１．５秒のポリエステル不織布を積層した。このものを乾燥して３層構造の実施例１のシート状貼付材（１）を得た。貼付層の厚みは１５０μｍ、含水率は１３％であった。
【００３５】
（実施例２）
重量平均分子量７５万のポリエチレンオキサイド６０％、グリセリン２０％、チタン白２０％、および適量の水とからなる材料を攪拌混合して液状物を得た。この液状物を厚さ５０μｍの剥離層用のポリエステルフィルム上に均一に塗布し、その上に坪量２５ｇ／ｍ２、通気度１．５秒のポリエステル不織布を積層した。ついで乾燥して３層構造の実施例２のシート状貼付材（２）を得た。貼付層の厚みは１５０μｍ、含有水分率は５．０％であった。
【００３６】
（実施例３）
重量平均分子量２万のメチルビニルエーテル−無水マレイン酸共重合体のブチルエステル６２％、グリセリン３％、チタン白３５％、および適量の水とからなる材料を攪拌混合して液状物を得た。この液状物を厚さ５０μｍの剥離層用のポリエステルフィルム上に均一に塗布し、その上に坪量２５ｇ／ｍ２、通気度１．５秒のポリエステル不織布を積層した。ついで乾燥して３層構造の実施例３のシート状貼付材（３）を得た。貼付層の厚みは２００μｍ、含有水分率は８．０％であった。
【００３７】
（比較例１）
市販硬め用歯ブラシを用い市販歯磨き剤をつけて磨いた。
【００３８】
以上、実施例１、２及び３の各貼付材を用いた方法と比較例による方法を［性能評価試験］による染色を行うことで比較を行った。６名のパネラーで、上下の歯のどちらかを実施例、他を比較例としてのハーフサイドテストを実施、染め出しをした結果、比較例ではかなり根元部分に染色部分が認められたが、実施例ではいずれも比較例に比べ、その染色面積は少なく、色も薄かった。